(57)【特許請求の範囲】
【請求項１】
抄造された建材を載置して搬送し、搬送途中において成形型でプレスして搾水する建材製造用プレス網であって、緯糸を複数層配置し、緯糸をプレス面側は小径の素糸を纏めて素糸間に微細な搾水間隙を形成した糸として、脱水面側はモノフィラメントまたは、モノフィラメントと小径の素糸を纏めた素糸間に微細な搾水間隙を形成した糸とし、経糸をモノフィラメント、モノフィラメント撚糸、芯線がモノフィラメントである糸から選んだ少なくとも１種類の糸とし、経糸を単層配置又は複数層配置して、プレス面側に微細な搾水空間を密に形成し、かつ脱水面側にはモノフィラメントを主体に用いて網目構造とすることにより洗浄シャワーの通り易い立体空間を有する織網からなるベルトである、建材製造用プレス網。
【請求項２】
経糸を複数層配置し、サクションボックスに接する脱水面側はモノフィラメント、モノフィラメント撚糸、芯線がモノフィラメントである糸から選んだ少なくとも１種類の糸とし、プレス面側はモノフィラメント、モノフィラメント撚糸、芯線がモノフィラメントである糸、小径の素糸を纏めた素糸間に微細な搾水間隙を形成した糸から選んだ少なくとも１種類の糸とした、請求項１に記載された建材製造用プレス網。
【請求項３】
小径の素糸を纏めて素糸間に微細な搾水間隙を形成した糸が、スパン糸，マルチフィラメント，起毛糸，モノフィラメント撚り糸，モール糸，フィラメント加工糸，モノフィラメントの芯線にスパン糸を巻き付けた糸，モノフィラメントの芯線にマルチフィラメントを巻き付けた糸，またはこれらのうち少なくとも２種以上を共撚した糸から選ばれた糸である、請求項１又は２に記載された建材製造用プレス網。
【請求項４】
芯線がモノフィラメントである糸がモノフィラメントにスパン糸またはマルチフィラメントを巻き付けた糸である、請求項１ないし３のいずれか１項に記載された建材製造用プレス網。
【請求項５】
脱水面側緯糸層とプレス面側緯糸層との間にモノフィラメントから成る中間緯糸層を配置した、請求項１乃至４のいずれか１項に記載された建材製造用プレス網。
【請求項６】
脱水面側緯糸層とプレス面側緯糸層との間にスパン糸，マルチフィラメント，起毛糸，モノフィラメント撚り糸，モール糸，フィラメント加工糸，モノフィラメントの芯線にスパン糸を巻き付けた糸，モノフィラメントの芯線にマルチフィラメントを巻き付けた糸，またはこれらのうち少なくとも２種以上を共撚した糸、から選ばれた中間緯糸層を配置した、請求項１乃至４のいずれか１項に記載された建材製造用プレス網。
【請求項７】
脱水面側緯糸層とプレス面側緯糸層との間に、モノフィラメントとスパン糸，マルチフィラメント，起毛糸，モノフィラメント撚り糸，モール糸，フィラメント加工糸，モノフィラメントの芯線にスパン糸を巻き付けた糸，モノフィラメントの芯線にマルチフィラメントを巻き付けた糸，これらのうち少なくとも２種以上を共撚した糸から選ばれた糸から成る中間緯糸層を配置した、請求項１乃至４のいずれか１項に記載された建材製造用プレス網。
【発明の詳細な説明】
【０００１】
【発明の属する技術分野】
本発明は、スレートや瓦等の建材製造用プレス網に関する。
【０００２】
【従来の技術】
スレートや瓦等の建材の製造方法は周知の技術であって、セメント、パーライト、石膏、スラグ、骨材、有機繊維、無機繊維、石綿等の原料を水に溶かしたスラリーを抄造パートで抄造し、その後プレスパートに搬送してプレス搾水、成型、型抜き等を実施するものである。
プレスパートとしては、（イ）図１０に示すような、ロール間にニードルフェルトを掛け入れ、フェルトの上側であるプレス面側に金型、フェルトを挟んでフェルトの下側である脱水面側にサクションボックスを配設した装置を用い、フェルト上に抄造物を供給し、搬送し金型部でプレスして搾水するとともに余分な水分をサクションボックスで吸引するという長網式の方法と、（ロ）図１１に示すような、上部にニードルフェルトや織網を取り付けたサクションボックス、その下部に順次移動されて設置されるように金型を配設した装置を用い、金型上に抄造物を供給し、金型をサクションボックスの下部に移動設置し、サクションボックスでプレスして搾水するとともに余分な水分を吸引するという方法、（ハ）図１２に示すような、上部にニードルフェルトや織網を取り付けた上部サクションボックス、その下部に順次移動されて設置されるようにニードルフェルトや織網を取り付けた下部サクションボックスを配設した装置を用い、下部サクションボックス上に抄造物を供給し、下部サクションボックスを上部サクションボックスの下部に移動設置し、上部サクションボックスでプレスして搾水するとともに余分な水分を吸引するという方法、（ニ）図１３に示すような、上部に金型、下部にサクションボックス、中間部にキャタピラ状に連設した上側にニードルフェルトまたは織網を取り付けたパンチングプレートを配設した装置を用い、フェルト上に抄造物を供給し、パンチングプレートを金型とサクションボックスの間に移動設置し、金型でプレスして搾水するとともに余分な水分をサクションボックスで吸引するという方法である。
建材のプレスにおいて上記の方法では、従来はモノフィラメント又はマルチフィラメントを織り合わせた基布の表面と裏面に合成繊維のバットをニードリングによって交絡させたいわゆるニードルフェルトが使用されている。これはスレートや瓦等の建材の原料が紙原料とは異なり、上述したような非常に細かい粉状の材料が主体であるため、網目空間を有する織網では原料が洩れてしまって所望の厚さや坪料の建材を製造することが困難であるからである。
また、織網を使用した場合は製品に織網のマークが転写されるという問題もあってニードルフェルトが使用されていた。
【０００３】
【発明が解決しようとする課題】
建材製造用機械のプレスパートにおいては、前述したようにフェルトで搾水し、サクションボックス等の強制吸引装置によって、フェルトを介して抄造物からの余分の水分を除去している。
ニードルフェルトは、表裏がバッドで覆われて微細に形成されているためいるため原料の洩れが少なく歩留まりが良いという利点がある反面、バッドがｚ軸方向全体に密集していることもあり原料がフェルト内部に蓄積されて汚れやすいという欠点がある。
【０００４】
また、ニードルフェルトの伸び剛性、曲げ剛性、寸法や姿勢の安定性が悪いという性質も大きな欠点となっていた。
長網方式では、建材は非常に抄造坪量が大きく重いために、抄造物が載ったプレス網を良好に走行させるためには、プレス網に大きな張力を掛けて強力に張って確実に駆動ロールの力を伝達させることが必要である。
しかし、ニードルフェルトは伸び剛性が弱く、伸びに応じて発生する巾収縮や厚さの減少も大きいために、大きな張力を掛けることができず良好に走行させることができなかった。また、スリップが発生したりする問題があった。スリップが発生するとプレス網の走行面の摩耗が促進されて寿命が短くなったり、電力負荷が上昇してマシンが停止してしまう等の問題が発生して生産性に重大な影響を及ぼす。
また、ニードルフェルトは強力に張ることができないことに加えて曲げ剛性が弱いために、サクションボックスや搬送ロールの間のプレス網を支持するものが無い部分において、抄造物の重さに耐えきれずに撓みが発生して抄造物に割れやひびを発生させるという問題もあった。
また、ニードルフェルトは使用するにつれ、次第に圧縮されて厚さが減少し、それに応じて搾水能力が低下する問題もあった。
また、プレス金型の凹凸の型に応じてニードルフェルトのバットが潰れ、その型が残ってしまい、金型の型替えをした後も製品に以前の型がフェルトから転写されるという問題があった。
さらに、長網式のプレスパートで抄造物をカッテイングする場合、カッターの歯がバット繊維や基布を切り、穴あきが発生し易いという問題もあった。
【０００５】
本発明は、上記の欠点を解決し、歩留まりが良く、良好な剛性、洗浄性、脱水性を有する建材製造用プレス網を提供する。
【０００６】
【課題を解決するための手段】
本発明は、
「１．  抄造された建材を載置して搬送し、搬送途中において成形型でプレスして搾水する建材製造用プレス網であって、緯糸を複数層配置し、緯糸をプレス面側は小径の素糸を纏めて素糸間に微細な搾水間隙を形成した糸として、脱水面側はモノフィラメントまたは、モノフィラメントと小径の素糸を纏めた素糸間に微細な搾水間隙を形成した糸とし、経糸をモノフィラメント、モノフィラメント撚糸、芯線がモノフィラメントである糸から選んだ少なくとも１種類の糸とし、経糸を単層配置又は複数層配置して、プレス面側に微細な搾水空間を密に形成し、かつ脱水面側にはモノフィラメントを主体に用いて網目構造とすることにより洗浄シャワーの通り易い立体空間を有する織網からなるベルトである、建材製造用プレス網。
２．  経糸を複数層配置し、サクションボックスに接する脱水面側はモノフィラメント、モノフィラメント撚糸、芯線がモノフィラメントである糸から選んだ少なくとも１種類の糸とし、プレス面側はモノフィラメント、モノフィラメント撚糸、芯線がモノフィラメントである糸、小径の素糸を纏めた素糸間に微細な搾水間隙を形成した糸から選んだ少なくとも１種類の糸とした、１項に記載された建材製造用プレス網。
３．  小径の素糸を纏めて素糸間に微細な搾水間隙を形成した糸が、スパン糸，マルチフィラメント，起毛糸，モノフィラメント撚り糸，モール糸，フィラメント加工糸，モノフィラメントの芯線にスパン糸を巻き付けた糸，モノフィラメントの芯線にマルチフィラメントを巻き付けた糸，またはこれらのうち少なくとも２種以上を共撚した糸から選ばれた糸である、１項又は２項に記載された建材製造用プレス網。
４．  芯線がモノフィラメントである糸がモノフィラメントにスパン糸またはマルチフィラメントを巻き付けた糸である、１項ないし３項のいずれか１項に記載された建材製造用プレス網。
５．  脱水面側緯糸層とプレス面側緯糸層との間にモノフィラメントから成る中間緯糸層を配置した、１項乃至４項のいずれか１項に記載された建材製造用プレス網。
６．  脱水面側緯糸層とプレス面側緯糸層との間にスパン糸，マルチフィラメント，起毛糸，モノフィラメント撚り糸，モール糸，フィラメント加工糸，モノフィラメントの芯線にスパン糸を巻き付けた糸，モノフィラメントの芯線にマルチフィラメントを巻き付けた糸，またはこれらのうち少なくとも２種以上を共撚した糸、から選ばれた中間緯糸層を配置した、１項乃至４項のいずれか１項に記載された建材製造用プレス網。
７．  脱水面側緯糸層とプレス面側緯糸層との間に、モノフィラメントとスパン糸，マルチフィラメント，起毛糸，モノフィラメント撚り糸，モール糸，フィラメント加工糸，モノフィラメントの芯線にスパン糸を巻き付けた糸，モノフィラメントの芯線にマルチフィラメントを巻き付けた糸，これらのうち少なくとも２種以上を共撚した糸から選ばれた糸から成る中間緯糸層を配置した、１項乃至４項のいずれか１項に記載された建材製造用プレス網。」
に関する。
【０００７】
【発明の実施の形態】
建材製造用プレス網において、含水率が小さく、マークの発生がない良好な製品を得るためには搾水空間が微細でなくてはならない。しかしながらフェルトのような構造では前述の種々の問題があるので本発明は、バットを用いない織網構造とし、プレス面側には微細な搾水空間を有する糸、例えばスパン糸，マルチフィラメント，起毛モノフィラメント撚り糸，モール糸，フィラメント加工糸，モノフィラメントの芯線にスパン糸を巻き付けた糸，モノフィラメントの芯線にマルチフィラメントを巻き付けた糸，またはこれらのうち少なくとも２種以上を共撚した糸等を用い、これ等の糸を織り込むことにより、プレス面側に微細な搾水空間を密に形成してスラリーからの原料の洩れを防止して歩留まりを向上し、脱水面側にはモノフィラメントを主体に用いて網目構造とすることにより、洗浄シャワーの通り易い立体空間を確保して洗浄性を良くするとともに、剛性を向上した多機能織物を形成したのである。
脱水面側に大きな脱水空間、洗浄シャワーの通り易い立体空間を確保し、かつ脱水面側が摩耗されてもその空間を良好に維持するために、脱水面側の緯糸に、剛性が大きく摩耗性が良好なモノフィラメントを配置する必要がある。
微細な搾水空間を有する糸とは、上述のように種々の糸が選択できるが、特にプレス面に使用する糸としては、モール糸、２種以上を共撚した糸が、繊維の拘束力が強く、かつ搾水性にも優れているため好適である。
【０００８】
なお、本明細書において、スパン糸とは短繊維を収束させて糸状としたものの意味であって、紡績糸等である。また、マルチフィラメントとは細かい単繊維を収束させて糸状としたもの、起毛糸とはマルチフィラメントの表面を針状のもので引っ掻いて毛羽立たせたもの、フィラメント加工糸とはフィラメント糸に伸縮加工やかさ高加工、巻縮加工等をほどこした糸状体であり、一般にテクスチャードヤーン，バルキーヤーン，ストレッチヤーン，タスラン加工糸と称される糸を含む意味であり、ウーリーナイロン等もこれに含まれる。モール糸とはマルチフィラメント等の芯糸を中心に短繊維を放射状に配置させて糸状としたものである。放射状に配置した短繊維に巻縮加工等を施したものも含まれる。
また、プレス面側とは製品と接触する側、脱水面側とはサクションボックスと接触する側をいう。長網式では、脱水面側が走行面側となる。
【０００９】
脱水面の立体空間は、サクションボックスで吸引した場合の大きな脱水空間ともなるため、本発明のプレス網は原料の洩れが少ないにもかかわらず脱水性も非常に良好となる。
そして、この良好な脱水性は、脱水面が摩耗してモノフィラメントが削られたとしても、立体空間が多少減少するだけであって平面空間はかわらないため、脱水性の低下は少く、使用末期まで良好に維持できる。長網式の場合に優れた効果となる。
フェルトの場合は、裏面まで微細な合成繊維バットで満たされている構造で、大きな脱水空間は存在しないためもともと脱水性が悪く、脱水面が擦られて摩耗してくると、微細繊維間の拘束力が弱いために、搾水空間が潰されてその間に汚れが蓄積されてさらに脱水性が低下するのである。
【００１０】
又、本発明は脱水面がモノフィラメントの網目構造を有することにより、ニードルフェルトに比べて、織物としての伸び剛性、曲げ剛性が極めて高くなるので、大きな張力を掛けて強力に張って確実に駆動ロールの力を伝達させて良好に走行させることができ、スリップが発生したりする問題がない。
また、サクションボックスや搬送ロールの間のプレス網を支持するものが無い部分においても、製品の重さに十分に耐えて撓みが発生することがなく製品に割れやひびを発生させる問題もない。
また、過大なストレッチャーや巾出しロール等の装置が不要となる副次的効果も得られる。
また、使用時の厚さの減少も極めて小さい。ニードルフェルトは使用するにつれ、次第に圧縮されて厚さが減少し、それに応じて搾水能力が低下するが、本発明は織網としての剛性が高いため、厚さの減少が少なく、使用末期まで良好な搾水能力を維持できる。
【００１１】
耐高圧洗浄シャワー性については、本発明の建材製造用プレス網の表面を構成している糸は、ニードルフェルトのバットと同じ様な細い繊維の集合体でありながら、全体が織網構造を有しているために、緯糸ならば経糸に、経糸ならば緯糸に短い周期で互いに織り込まれて、強く拘束されているので、シャワー水の衝撃で切断されたり脱落することはない。この耐高圧シャワー性もプレス面を織網構造にしたことによって得られた効果である。
また、本発明は上述のように、ニードルフェルトの様なＺ軸方向全体に細かい繊維が密集している構造ではなく、プレス面にのみ細かい繊維の集合体が形成されて、この繊維集合体が強く拘束されている構造のためもともと汚れが蓄積しにくいのである。また汚れてもフェルトを洗浄できないような低圧シャワーで充分洗浄することができる。
【００１２】
織り構造については、経糸がモノフィラメント、モノフィラメント撚糸または芯線がモノフィラメントである糸の層を有し、緯糸がプレス面側に小径の素糸を纏めて素糸間に微細な搾水間隙を形成した糸であり、脱水面側にモノフィラメントを主に配置した多層に形成されていれば特に限定されず、経糸一重緯糸二重、経糸一重緯糸三重、経糸二重緯糸三重、経糸二重緯糸二重の二層構造等、種々の構造が採用できる。
経糸のモノフィラメント、モノフィラメント撚糸または芯線がモノフィラメントである糸の層は剛性と寸法安定性の向上、脱水面側のモノフィラメント緯糸は剛性と耐摩耗性の向上、大きな立体空間の確保の役割を果たす。
糸の材質は特に限定されるものではなく、ポリエステルやポリアミド、ポリフェニレンサルファイド等の合成繊維や、レーヨン等の化学繊維、綿等の天然繊維等様々な材質が使用できる。
脱水面緯糸材質をポリアミドとした場合は耐摩耗性、耐ニップ性、耐フィブリル性が良好となり、ポリエステルを用いると剛性が大きくなるので、剛性重視の場合には、ポリエステルを用いる。また、両特性のバランスを考えてポリアミドとポリエステルを例えば交互に配置することもできる。
【００１３】
経糸を二層にすると、脱水側はモノフィラメントとし、プレス面側を小径の素糸を纏めた素糸間に微細な搾水間隙を形成した糸とすることができる。脱水面のモノフィラメントで主に剛性、寸法安定性向上を図り、プレス面側を小径の素糸を纏めた素糸間に微細な搾水間隙を形成した糸で原料の洩れを少なくして歩留まり、搾水能力の向上を図るのである。
緯糸のプレス面側と脱水面側の間にはモノフィラメントやプレス面と同じ中間緯糸層を配置することができ、歩留まりを向上させることができる。
中間層には要求される条件に応じて、より剛性を向上したい場合はモノフィラメントを配置することにより剛性を大きくすることができ、より歩留まりを向上したい場合はプレス面と同様な小径の素糸を纏めた素糸間に微細な搾水間隙を形成した糸を配置するのである。またモノフィラメントと小径素糸を纏めた素糸を交互に配置して上記の中間的な性能とすることもできる。
また、脱水面側においても、より搾水効率を上げ、製品の含水率を軽減させたい場合には、モノフィラメントと小径の素糸を纏めた素糸間に微細な脱水間隙を形成した糸とを配列することもできる。
【００１４】
【実施例】
発明の実施の形態を実施例に基づき図面を参照して説明する。
図１は、本発明の建材製造用プレス網の一実施例を示す平面図、図２は、図１のＩ−Ｉ′線で切断した経糸に沿った断面図である。
経糸１に直径０．３５ｍｍのポリアミドモノフィラメントを１インチ当たり９０本配置し、プレス面側緯糸２に５４０デニールのポリアミド起毛糸と８００デニールのポリアミドマルチフィラメントの巻縮加工糸とを共撚した糸を１インチ当たり２２本配置し、中間層緯糸３には直径０．４５ｍｍのポリエステルモノフィラメントを１インチ当たり２２本配置し、脱水面側緯糸４には直径０．４０ｍｍのポリアミドモノフィラメントとポリエステルモノフィラメントを１インチ当たり１１本ずつ配置した８シャフトの経糸一重緯糸三重織の建材製造用プレス網である。
【００１５】
図３は、本発明の建材製造用プレス網の一実施例を示す平面図、図４は、図３をＩＩ−ＩＩ′線で切断した経糸に沿った断面図である。
経糸１にポリエステルモノフィラメントを配置し、プレス面側緯糸２にポリアミドスパン糸を配置し、中間層緯糸３と脱水面側緯糸４にはポリアミドモノフィラメントを配置した８シャフトの経糸一重緯糸三重織の建材製追用プレス網である。
図５は、本発明の建材製造用プレス網の一実施例を示す平面図、図６は、図５のＩＩＩ−ＩＩＩ′線で切断した経糸に沿った斜め上方から見た断面図である。
プレス面側緯糸２にポリアミドモール糸を配置し、中間層緯糸３にポリエステルモノフィラメント、脱水面側緯糸４にはポリアミドモノフィラメントの撚り糸とポリアミドフィラメントを交互に配列し、経糸１にはエステルポリモノフィラメントとポリエステルモノフィラメント撚糸を同組織で並列に配置した８シャフトの経糸一重緯糸三重織の建材製造用プレス網である。
【００１６】
図７は、本発明の建材製造用プレス網の他の実施例を示す経糸に沿った断面図である。
経糸５にポリエステルモノフィラメントの撚り糸、プレス面側緯糸６にポリアミドスパン糸、中間層緯糸にはポリアミドモノフィラメントの撚り糸の中間層緯糸７とポリアミドモノフィラメントの中間層緯糸８とを交互に、脱水面側緯糸９にポリアミドモノフィラメントを配置した８シャフトの緯糸三重織の建材製造用プレス網である。
【００１７】
図８は、本発明の建材製造用プレス網の他の実施例を示す経糸に沿った断面図である。プレス面側経糸１０にポリアミドマルチフィラメント、脱水面側経糸１１にポリエステルモノフィラメント、プレス面側緯糸１２にポリアミドマルチフィラメント、中間層緯糸１３にポリアミドモノフィラメントの撚り糸、脱水面側緯糸１４にポリアミドモノフィラメントを配置した８シャフトの経糸二重緯糸三重織の建材製造用プレス網である。
【００１８】
図９は、本発明の建材製造用プレス網の他の実施例を示す緯糸に沿った断面図である。
プレス面側経糸１５にポリエステルモノフィラメントの芯糸にポリアミドスパン糸を巻き付けた糸、脱水面側経糸１６にポリエステルモノフィラメント、プレス面側緯糸１７にウーリーナイロン糸、脱水面側緯糸１８にポリアミドモノフィラメント、接結糸１９としてポリアミドモノフィラメントを配置した８シャフトの経糸二重緯糸二重織の二層織物の建材製造用プレス網である。
【００１９】
図１０から図１３は、建材製造用装置のプレスパートの種類を示す説明図である。
図１０は、ロール間にニードルフェルト２０を掛け入れ、フェルトの上部側であるプレス面側に金型２１、フェルトを挟んでフェルトの下部側である走行面側にサクションボックス２２を配設した、フェルト上に抄造物２３を供給して搬送し金型部で金型でプレスして搾水し余分な水分をサクションボックスで吸引するという長網式の装置である。
図１１は、上部にニードルフェルト２０や織網を取り付けたサクションボックス２２、その下部に順次移動されて設置されるように金型２１を配設した、金型上に抄造物２３を供給し金型をサクションボックスの下部に移動設置し、サクションボックスでプレスして搾水するとともに余分な水分を吸引するという方法に用いる装置である。
図１２は、上部にニードルフェルト２０や織網を取り付けた上部サクションボックス２２、その下部に順次移動されて設置されるようにニードルフェルトや織網を取り付けた下部サクションボックス２２を配設した、下部サクションボックス上に抄造物２３を供給し下部サクションボックスを上部サクションボックスの下部に移動設置し、上部サクションボックスでプレスして搾水するとともに余分な水分を吸引するという方法に用いる装置である。
図１３は、上部に金型２１、下部にサクションボックス２２、中間部にキャタピラ状に連設した上側にニードルフェルト２０または織網を取り付けたパンチングメタル２４を配設した、パンチングメタル上に抄造物２３を供給して搬送し金型部で金型でプレスして搾水し余分な水分をサクションボックスで吸引するという方法に用いる装置である。
尚、本発明の建材製造用プレス網は、長網式の建材製造用プレス装置に使用されたときに最も優れた効果を奏するが、勿論これに限定されるものではなく、他の建材製造用プレス装置にも使用できる。
【００２０】
次に本発明の実施例である建材製造用プレス網と従来例であるニードルフェルトとの比較試験を示して本発明の効果を説明する。
本発明の実施例には図１，２に示した実施例を採用し、比較例は下記に示す従来のニードルフェルトとした。
【００２１】
比較例
経糸にポリアミドモノフィラメント撚糸、緯糸にポリアミドモノフィラメント撚糸を用いた基布に１ｍ２当たり２．２Ｋｇのポリアミド製バットをニードリングによって交絡させたニードルフェルトである。
【００２２】
比較試験
１．  プレス搾水試験
実施例と比較例を天板がパンチングメタルで形成されているサクションボックスの上にセットし、その上に抄造物を載せる。次に上方からプレス搾水し、搾水後の抄造物の含水率を測定するとともに、実施例と比較例の汚れ状況を観察する。
１）含水率
実施例        ２５％
比較例        ２７％
２）含水率
実施例        汚れなし
比較例        汚れあり（目詰まりが発生）
２．剛性
１）伸び
長さ方向、巾方向における乾燥時と湿潤時のテンション７Ｋｇ／ｃｍと１４Ｋｇ／ｃｍ時の      伸びおよび破断強度を比較した。
結果を表１に示す。
２）曲げ
長さ方向、巾方向の曲げこわさを比較した。（熊谷理機工業株式会社製テーバーステイフネステスターを使用して測定）
実施例が長さ方向３５．６ｇ−ｃｍ  巾方向１１４．８ｇ−ｃｍ
比較例が長さ方向１８．４ｇ−ｃｍ  巾方向１４．７ｇ−ｃｍ
３．耐シャワー性
実施例と比較例を枠に設置し、高圧シャワーを下記の条件で当てて、シャワーに対する耐久性を見た。
シャワー圧  ：  ２０，３０Ｋｇ／ｃｍ２
ノズル径    ：  １ｍｍ
距    離    ：  １００ｍｍ
摺動距離    ：  経糸方向５０ｍｍ，緯糸方向５０ｍｍ
摺動速度    ：  経糸方向５０ｍｍ／３０ｓｅｃ，緯糸方向５０ｍｍ／７ｓｅｃ
シャワー圧２０Ｋｇ／ｃｍ２では、比較例は３０分でかなり穴明きが見られ、実施例は４５分で多少毛羽立ちが発生したが穴明きや糸の切断は見られない。
シャワー圧３０Ｋｇ／ｃｍ２では、比較例は１サイクルする前に穴明きが発生し、実施例は２０分で多少毛羽立ちが発生したが穴明きや糸の切断は見られない。
４．耐ニップ性
下記の条件で２本のロール間にサンプルを挟んでニップを加えながら摺動させ、糸のフィブリル化やつぶれ具合を判定した。
張    力    ：  ２．５Ｋｇ／ｃｍ
ニップロール：  φ４０ｍｍ×２本（クロムメッキ・スチール製）
ニップ条件  ：  乾式１５Ｋｇ／ｃｍ
ストローク  ：  １００ｍｍ
摺動速度    ：  ５０回／ｍｉｎ
摺動回数    ：  １５，０００往復
比較例は外観上さほど変化は見られないが、厚さが４０．６４％も減少した。
実施例はフィブリル化の発生は全くなく、プレス面側緯糸のポリアミドマルチフィラメントのタスラン加工糸とポリアミドマルチフィラメントの巻縮加工糸とを共撚した糸が多少つぶれて平らになる程度であった。厚さの減少は７．８％であった。
５．  耐カッター性
プレス搾水試験後、抄造物を建材用カッターで切断し、実施例と比較例のカッター接触部の表面状況を拡大鏡で観察した。
実施例        カッター痕なし
比較例        バットが切断され、、カッター痕発生
以上の試験結果により、本発明の建材製造用プレス網は剛性、耐シャワー性、耐ニップ性全てにおいてニードルフェルトと比較すると断然有利であり優れていることがわかる。
【００２３】
【表１】
0003916767.tif 000002
【００２４】
【発明の効果】
本発明の建材製造用プレス網は、原料の洩れが少なく、歩留まりの良いプレスが行え、搾水性も良好である。
また、剛性が優れているため、抄造物にひびや割れを発生させることがない
また、耐シャワー性に優れており、高圧シャワー洗浄が可能で汚れを簡単に除去することができるため、生産速度を上げることができる。
さらに、耐摩耗性、耐ニップ性が優れており、厚さの減少も少ないため、長期間使用されても使用末期まで良好な搾水性を維持できる。
このような良好な剛性、洗浄性、搾水性、耐摩耗性を有する建材製造用プレス網を使用することにより、本発明の最終的な目的である建材の生産性向上を達成することができる。
【図面の簡単な説明】
【図１】本発明の建材製造用プレス網の一実施例を示す平面図である。
【図２】図１のＩ−Ｉ′線で切断した経糸に沿った断面図である。
【図３】本発明の建材製造用プレス網の一実施例を示す平面図である。
【図４】図３のＩＩ−ＩＩ′線で切断した経糸に沿った断面図である。
【図５】本発明の建材製造用プレス網の一実施例を示す平面図である。
【図６】図５のＩＩＩ−ＩＩＩ′線で切断した経糸に沿った断面図である。
【図７】本発明の建材製造用プレス網の他の実施例を示す経糸に沿った断面図である。
【図８】本発明の建材製造用プレス網の他の実施例を示す経糸に沿った断面図である。
【図９】本発明の建材製造用プレス網の他の実施例を示す緯糸に沿った断面図である。
【図１０】建材製造用装置のプレスパートを示す説明図である。
【図１１】建材製造用装置のプレスパートを示す説明図である。
【図１２】建材製造用装置のプレスパートを示す説明図である。
【図１３】建材製造用装置のプレスパートを示す説明図である。
【符号の説明】
１  経糸
２  プレス面側緯糸
３  中間層緯糸
４  脱水面側緯糸
５  経糸
６  プレス面側緯糸
７  中間層緯糸
８  中間層緯糸
９  脱水面側緯糸
１０  プレス面側経糸
１１  脱水面側経糸
１２  プレス面側緯糸
１３  中間層緯糸
１４  脱水面側緯糸
１５  プレス面側経糸
１６  脱水面側経糸
１７  プレス面側緯糸
１８  脱水面側緯糸
１９  接結糸
２０  フェルト
２１  金型
２２  サクションボックス
２３  抄造物
２４  パンチングプレート
【図１】
0003916767.tif 000003
【図２】
0003916767.tif 000004
【図３】
0003916767.tif 000005
【図４】
0003916767.tif 000006
【図５】
0003916767.tif 000007
【図６】
0003916767.tif 000008
【図７】
0003916767.tif 000009
【図８】
0003916767.tif 000010
【図９】
0003916767.tif 000011
【図１０】
0003916767.tif 000012
【図１１】
0003916767.tif 000013
【図１２】
0003916767.tif 000014
【図１３】
0003916767.tif 000015